(57)【要約】      （修正有）【課題】光学フィルム／感圧性接着テープ又はシート／光学用部材の各界面における光の全反射を低減することができる感圧性接着テープ又はシートを提供する。【解決手段】感圧性接着テープ又はシート１は、厚み方向に２層以上の感圧性接着剤層２，３が積層された構成を有する感圧性接着テープ又はシート１であって、前記２層以上の感圧性接着剤層２，３を形成する感圧性接着剤がアクリル系感圧性接着剤であり、前記感圧性接着剤層２，３は架橋構造化した感圧性接着剤層であり、少なくとも、両表面側に位置する２つの感圧性接着剤層２，３の屈折率差が０．０２以上であることを特徴とする。前記感圧性接着テープ又はシート１では、前記感圧性接着剤層２，３が、多官能性メラミン化合物、多官能性エポキシ化合物及び多官能性イソシアネート化合物から選択される少なくとも１つの化合物で架橋構造化されていてもよい。【選択図】図１
2011042785.tif 000002
【特許請求の範囲】
【請求項１】
厚み方向に２層以上の感圧性接着剤層が積層された構成を有する感圧性接着テープ又はシートであって、前記２層以上の感圧性接着剤層を形成する感圧性接着剤がアクリル系感圧性接着剤であり、前記感圧性接着剤層は架橋構造化した感圧性接着剤層であり、少なくとも、両表面側に位置する２つの感圧性接着剤層の屈折率差が０．０２以上であることを特徴とする光学用部材用感圧性接着テープ又はシート。
【請求項２】
前記感圧性接着剤層が、多官能性メラミン化合物、多官能性エポキシ化合物及び多官能性イソシアネート化合物から選択される少なくとも１つの化合物で架橋構造化されたものである請求項１記載の光学用部材用感圧性接着テープ又はシート。
【請求項３】
両表面側に位置する２つの感圧性接着剤層の屈折率が、それぞれ、１．４０〜１．６０である請求項１又は２記載の光学用部材用感圧性接着テープ又はシート。
【請求項４】
両表面側に位置する２つの感圧性接着剤層における低屈折率側の感圧性接着剤層の屈折率が１．４０〜１．５０であり、高屈折率側の感圧性接着剤層の屈折率が１．４５〜１．５５である請求項１又は２記載の光学用部材用感圧性接着テープ又はシート。
【請求項５】
剥離ライナーの片面に、２層以上の感圧性接着剤層が積層された構成を有している請求項１〜４の何れかの項に記載の光学用部材用感圧性接着テープ又はシート。
【請求項６】
表示装置の表示パネルに光学フィルムを貼着固定するための感圧性接着テープ又はシートである請求項１〜５の何れかの項に記載の光学用部材用感圧性接着テープ又はシート。
【請求項７】
表示装置の表示パネルに貼着固定するための光学フィルムの一方の面に、請求項１〜６の何れかの項に記載の感圧性接着テープ又はシートが貼着されていることを特徴とする光学用部材用光学フィルム。
【請求項８】
表示パネルが液晶パネルである請求項７記載の光学用部材用光学フィルム。
【発明の詳細な説明】
【技術分野】
【０００１】
本発明は、光学フィルムの固定・接着用途に適する感圧性接着テープ又はシート、および該感圧性接着テープ又はシートが用いられている光学フィルムに関する。
【背景技術】
【０００２】
近年、様々な表示パネルが用いられたディスプレーを有する電子機器が普及しており、前記ディスプレーにおける表示パネルとしては、タッチパネルや各種ディスプレーにおける表示パネル（例えば、液晶パネル、ブラウン管の表示パネル、プラズマディスプレイの表示パネル、ＥＬディスプレイの表示パネルなど）が用いられている。このような電子機器では、視認性や輝度向上のために、バックライトや反射板などに対する検討や、光学機能性フィルムによる検討がなされている。
【０００３】
前記光学機能性フィルムは、感圧性接着剤により表示パネルに貼着固定されており、前記感圧性接着剤は、ガラスや各種プラスチック材料に接着することが主たる機能として考えられており、そのため、剥がれや浮き、耐候性などについては検討がなされている。しかし、光学的な検討がなされておらず、ある種の透明基材と、感圧接着剤との組み合わせによっては、透過率の低下が生じるなど、光学特性を満足することができないという問題があった。
【０００４】
また、光の有効利用、消費電力の抑制又は低減などの要求特性の高度化が進行しており、例えば、液晶表示装置の表示パネルは、液晶とともに、ガラス基板、偏光板（フィルム）、位相差板（フィルム）等の複数の光学用部材を積層した構成となっている。そして、光学フィルム（光学機能性フィルム）もこれらの表示パネルを構成している光学用部材と貼り合わせて使用されるため、光の有効利用という観点から、光学フィルム／感圧性接着剤層／光学用部材の各界面において、全反射を防止することが求められている。
【０００５】
一般的に、光学フィルムや光学用部材に使用されている材料の屈折率は、例えば、ガラスの場合は１．５２程度、メタクリル系樹脂の場合は１．５１程度、ポリカーボネートの場合は１．５４程度である。一方、従来の感圧性接着剤を乾燥又は硬化させた後の屈折率（感圧性接着剤層の屈折率）は１．４７程度である。そのため、光学フィルム／感圧性接着剤層の界面、あるいは、感圧性接着剤層／光学用部材の界面に屈折率差が生じて、浅い角度で全反射が起こり、光の有効利用を妨げることが問題となっている。
【０００６】
そこで、前述のような全反射を防止することができる感圧性接着剤が各種提案されている（特許文献１〜特許文献２参照）。
【先行技術文献】
【特許文献】
【０００７】
【特許文献１】特開２００２−１７３６５６号公報
【特許文献２】特開２００３−１３０２９号公報
【発明の概要】
【発明が解決しようとする課題】
【０００８】
しかしながら、特開２００２−１７３６５６号公報や、特開２００３−１３０２９号公報では、特定の屈折率を有する感圧性接着剤が用いられているが、該感圧性接着剤による感圧性接着剤層は、主として単層での使用が検討されている。そのため、例えば、光学フィルム／感圧性接着剤層／光学用部材の各界面における屈折率差が、いまだ十分でない場合があり、各界面における全反射をより一層効果的に防止して、最小限に抑えることが求められている。
【０００９】
したがって、本発明の目的は、感圧性接着テープ又はシートを使用して、各種光学フィルムを表示装置を構成する各種光学用部材に貼り合わせた場合における、光学フィルム／感圧性接着テープ又はシート／光学用部材の各界面における光の全反射を低減することができる感圧性接着テープ又はシートを提供することにある。
本発明の他の目的は、光学フィルム／感圧性接着テープ又はシート／光学用部材の各界面における全反射を低減して、光を有効利用することができる光学フィルムを提供することにある。
【課題を解決するための手段】
【００１０】
本発明者らは上記の目的を達成するために鋭意検討した結果、特定の層構成を有している感圧性接着テープ又はシートを用いて、光学フィルムと、光学用部材とを貼り合わせると、光学フィルム／感圧性接着テープ又はシート／光学用部材の各界面における光の全反射を低減することができることを見出し、本発明を完成させた。
【００１１】
すなわち、本発明は、厚み方向に２層以上の感圧性接着剤層が積層された構成を有する感圧性接着テープ又はシートであって、前記２層以上の感圧性接着剤層を形成する感圧性接着剤がアクリル系感圧性接着剤であり、前記感圧性接着剤層は架橋構造化した感圧性接着剤層であり、少なくとも、両表面側に位置する２つの感圧性接着剤層の屈折率差が０．０２以上であることを特徴とする光学用部材用感圧性接着テープ又はシートを提供する。
【００１２】
本発明では、前記感圧性接着剤層が、多官能性メラミン化合物、多官能性エポキシ化合物及び多官能性イソシアネート化合物から選択される少なくとも１つの化合物で架橋構造化されたものであってもよい。また、両表面側に位置する２つの感圧性接着剤層の屈折率が、それぞれ、１．４０〜１．６０であることが好ましく、さらに、両表面側に位置する２つの感圧性接着剤層における低屈折率側の感圧性接着剤層の屈折率が１．４０〜１．５０であり、高屈折率側の感圧性接着剤層の屈折率が１．４５〜１．５５であることが好ましい。また、剥離ライナーの片面に、２層以上の感圧性接着剤層が積層された構成を有していてもよい。
【００１３】
本発明の光学用部材用感圧性接着テープ又はシートは、表示装置の表示パネルに光学フィルムを貼着固定するための感圧性接着テープ又はシートとして好適に用いることができる。
【００１４】
本発明は、また、表示装置の表示パネルに貼着固定するための光学フィルムの一方の面に、前記感圧性接着テープ又はシートが貼着されていることを特徴とする光学用部材用光学フィルムを提供する。前記表示パネルとしては液晶パネルが好適である。
【発明の効果】
【００１５】
本発明によれば、感圧性接着剤層を２層以上有しており、しかも、前記２層以上の感圧性接着剤層のうち、少なくとも、両表面側に位置する２つの感圧性接着剤層の屈折率が０．０２以上異なっているので、光学フィルム／感圧性接着テープ又はシート／光学用部材の各界面における屈折率差がそれぞれで低下させることができ、全反射を最小限に抑えることができる。従って、該感圧性接着テープ又はシートを用いた光学フィルムを利用すると、光を有効利用することができる。
【図面の簡単な説明】
【００１６】
【図１】本発明の感圧性接着テープ又はシートの例を部分的に示す概略断面図である。
【図２】本発明の感圧性接着テープ又はシートの例を部分的に示す概略断面図である。
【図３】本発明の光学フィルムの一例を部分的に示す概略断面図である。
【発明を実施するための形態】
【００１７】
［感圧性接着テープ又はシート］
本発明の感圧性接着テープ又はシート（「積層感圧性接着テープ」と称する場合がある）は、厚み方向に２層以上の感圧性接着剤層（粘着剤層）が積層された構成を有しており、さらに、前記２層以上の感圧性接着剤層のうち、少なくとも、両表面側に位置する２つの感圧性接着剤層の屈折率差が０．０２以上（少なくとも０．０２）である構成を有している。両表面側に位置する２つの感圧性接着剤層の屈折率差としては、０．０２以上（好ましくは０．０３以上、さらに好ましくは０．０４以上）であれば特に制限されないが、該屈折率差が大きすぎると、かえって界面反射が起こるため、０．２以下（好ましくは０．１５以下、さらに好ましくは０．１以下）であることが望ましい。従って、両表面側に位置する２つの感圧性接着剤層の屈折率差としては、例えば、０．０２〜０．２（好ましくは０．０３〜０．１５、さらに好ましくは０．０４〜０．１）の範囲から選択することができる。なお、両表面側に位置する２つの感圧性接着剤層の屈折率差が０．０２未満であると、光の有効利用の効果が低下する。
【００１８】
また、両表面側に位置する２つの感圧性接着剤層の各屈折率の大きさとしては、屈折率差が０．０２以上となっていれば特に制限されず、用途や被着体の種類などに応じて、適宜調整することができる。例えば、積層感圧性接着テープを光学フィルムを光学用部材に貼着させる際に用いる場合、両表面側に位置する２つの感圧性接着剤層の各屈折率の大きさとしては、例えば、１．４０〜１．６０（好ましくは１．４０〜１．５５）の範囲から選択することができる。より具体的には、両表面側に位置する２つの感圧性接着剤層うち、低屈折率側の感圧性接着剤層の屈折率としては、例えば、１．４０〜１．５０（好ましくは１．４２〜１．４８、さらに好ましくは１．４３〜１．４６）の範囲から選択することが望ましい。一方、両表面側に位置する２つの感圧性接着剤層うち、高屈折率側の感圧性接着剤層の屈折率としては、例えば、１．４５〜１．５５（好ましくは１．４７〜１．５３、さらに好ましくは１．４９〜１．５２）の範囲から選択することが望ましい。
【００１９】
感圧性接着剤層等の屈折率は、アッベ屈折率計にて、２５℃雰囲気下、ナトリウムＤ線を照射して測定することができる。
【００２０】
積層感圧性接着テープとしては、一方の表面側（高屈折率側又は低屈折率側）の感圧性接着剤層から他方の表面側（低屈折率側又は高屈折率側）の感圧性接着剤層に、２層以上の感圧性接着剤層の各屈折率が、徐々に又は段階的に変化する構成を有していることが好ましく、特に、徐々に又は段階的に一方向に変化する（減少する又は増加する）構成を有していることが好ましい。このような構成（例えば、高屈折率側の感圧性接着剤層から低屈折率側の感圧性接着剤層に、屈折率差が徐々に減少する構成）とすることにより、高屈折率側の感圧性接着剤層と、低屈折率側の感圧性接着剤層との屈折率差が、大きくても、一方の感圧性接着剤層から他方の感圧性接着剤層に、屈折率が徐々に又は段階的に一方向に変化するので、積層感圧性接着テープ内部での全反射を効果的に防止することができる。なお、例えば、積層感圧性接着テープが、２層の感圧性接着剤層を有している場合、高屈折率側の感圧性接着剤層から低屈折率側の感圧性接着剤層に１段階で、感圧性接着剤層の屈折率が減少する構成を有していることになる。また、３層以上の感圧性接着剤層を有している場合、高屈折率側の感圧性接着剤層から低屈折率側の感圧性接着剤層に、２段階以上の多段階で、感圧性接着剤層の屈折率が徐々に減少する構成を有していることが好ましい。
【００２１】
なお、一方の感圧性接着剤層から他方の感圧性接着剤層に、感圧性接着剤層の屈折率が徐々に又は段階的に一方向に変化するように、２層以上の感圧性接着剤層を積層する場合、２層以上が積層されている感圧性接着剤層の積層体において、接している２つの感圧性接着剤層の屈折率差としては、特に制限されないが、例えば、０．２以下（例えば、０．０２〜０．２、好ましくは０．０３〜０．１５、さらに好ましくは０．０４〜０．１）とすることができる。
【００２２】
前記積層感圧性接着テープとしては、少なくとも、両表面側に位置する２つの感圧性接着剤層の屈折率が０．０２以上異なっている構成を有していれば、２層以上の感圧性接着剤層が積層された構成は、特に制限されず、例えば、図１に示されるように、２つの感圧性接着剤層が直接積層された構成、図２に示されるように、２つの感圧性接着剤層が、他の層（基材や他の感圧性接着剤層など）を介して積層された構成などが挙げられる。積層感圧性接着テープとしては基材レスタイプの感圧性接着テープ又はシートが好適である。
【００２３】
なお、本発明では、積層感圧性接着テープは、光学フィルムを光学用部材に貼付するために好適に用いることができるので、両面が粘着面（接着面）となっている両面接着テープ又はシートであることが重要である。この場合、屈折率が０．０２以上異なって、両表面側に位置している２つの感圧性接着剤層の各表面を、粘着面とすることができる。
【００２４】
図１〜２は、本発明の感圧性接着テープ又はシートの例を部分的に示す概略断面図である。図１〜２において、１、１１は感圧性接着テープ又はシート（積層感圧性接着テープ）、２は感圧性接着剤層、３は感圧性接着剤層、４は感圧性接着剤層、５は剥離ライナーである。図１で示される積層感圧性接着テープ１は、剥離ライナー５上に、感圧性接着剤層３が形成され、さらに該感圧性接着剤層３上に感圧性接着剤層２が積層された構成の基材レスタイプの両面接着テープ又はシートである。また、図２で示される積層感圧性接着テープ１１は、剥離ライナー５上に、感圧性接着剤層３が形成され、さらに該感圧性接着剤層３上に感圧性接着剤層４、感圧性接着剤層２がこの順で積層された構成の基材レスタイプの両面接着テープ又はシートである。これらの積層感圧性接着テープ１や積層感圧性接着テープ１１において、感圧性接着剤層２と、感圧性接着剤層３とは、異なる屈折率を有しており、具体的には、感圧性接着剤層２は、感圧性接着剤層３よりも０．０２以上高い屈折率を有している。従って、相対的に、感圧性接着剤層２は高屈折率側の感圧性接着剤層となっており、感圧性接着剤層３は低屈折率側の感圧性接着剤層となっている。
【００２５】
また、図２で示される積層感圧性接着テープ１１では、感圧性接着剤層４は、感圧性接着剤層２の屈折率よりも小さく、感圧性接着剤層３の屈折率よりも大きい屈折率を有している。従って、感圧性接着剤層２、感圧性接着剤層４、感圧性接着剤層３の順で屈折率が低下している。
【００２６】
なお、剥離ライナー５は両面が剥離面となっており、剥離ライナー５の表面（感圧性接着剤層３に対して反対側の面）を、感圧性接着剤層２の表面に重ね合わせてロール状に巻回することにより、ロール状に巻回された形態の感圧性接着テープ又はシートとして作製することができる。
【００２７】
［感圧性接着剤層］
図１〜２では、両表面側に位置する２つの感圧性接着剤層として、高屈折率側の感圧性接着剤層（「高屈折率感圧性接着剤層」と称する場合がある）である感圧性接着剤層２と、低屈折率側の感圧性接着剤層（「低屈折率感圧性接着剤層」と称する場合がある）である感圧性接着剤層３とを有している。また、図２では、両表面側に位置する２つの感圧性接着剤層の間に位置する感圧性接着剤層（「中間感圧性接着剤層」と称する場合がある）として、感圧性接着剤層２の屈折率より小さく、感圧性接着剤層３の屈折率より大きい屈折率を有する感圧性接着剤層４を１層のみ有している。もちろん、中間感圧性接着剤層は、１層のみ設けられていてもよく、２層以上設けられていてもよい。このような感圧性接着剤層を形成する感圧性接着剤としては、ゴム系感圧性接着剤、アクリル系感圧性接着剤、シリコーン系感圧性接着剤など従来公知のものを用いることができるが、前述のように、感圧性接着剤層としては、屈折率が異なる感圧性接着剤層を用いているので、その屈折率を制御しやすいという観点から、アクリル系感圧性接着剤を好適に用いることができる。各感圧性接着剤層を形成する感圧性接着剤は、単独で又は２種以上組み合わせて使用することができる。
【００２８】
各感圧性接着剤層を形成するアクリル系感圧性接着剤としては、下記に示されるように、屈折率を所望の屈折率に制御するために、アクリル系感圧性接着剤のベースポリマーであるアクリル系重合体の単量体成分（モノマー成分）として、芳香族環含有共重合性モノマーやフッ素原子含有共重合性モノマーを用いることができる。具体的には、通常のアクリル系感圧性接着剤では、モノマー主成分として、（メタ）アクリル酸アルキルエステルが用いられているが、アクリル系感圧性接着剤による感圧性接着剤層の屈折率を高くする場合は、モノマー成分として芳香族環含有共重合性モノマーを用い、一方、感圧性接着剤層の屈折率を低くする場合は、モノマー成分としてフッ素原子含有共重合性モノマーを用い、且つ、モノマー成分全量に対する芳香族環含有共重合性モノマーやフッ素原子含有共重合性モノマーの割合（上限：１００重量％）を調整することなどにより、感圧性接着剤層の屈折率を所望の屈折率にコントロールすることができる。なお、アクリル系感圧性接着剤による感圧性接着剤層の屈折率は、芳香族環含有共重合性モノマーの配合割合が増加するにつれて、高くなる傾向があり、一方、フッ素原子含有アクリル系モノマーの配合割合が増加するにつれて、低くなる傾向がある。
【００２９】
従って、高屈折率感圧性接着剤層を形成する感圧性接着剤（「高屈折率感圧性接着剤」と称する場合がある）としては、アクリル系感圧性接着剤のベースポリマーであるアクリル系重合体の単量体成分（モノマー成分）として、芳香族環含有共重合性モノマーが用いられている感圧性接着剤を用いることが好ましい。また、低屈折率感圧性接着剤層を形成する感圧性接着剤（「低屈折率感圧性接着剤」と称する場合がある）としては、アクリル系感圧性接着剤のベースポリマーであるアクリル系重合体の単量体成分（モノマー成分）として、フッ素原子含有共重合性モノマーが用いられている感圧性接着剤を用いることが好ましい。さらにまた、中間感圧性接着剤層を形成する感圧接着剤（「中間感圧性接着剤」と称する場合がある）としては、アクリル系感圧性接着剤のベースポリマーであるアクリル系重合体の単量体成分（モノマー成分）として、必要に怖じて芳香族環含有共重合性モノマーやフッ素原子含有共重合性モノマーが用いられている感圧性接着剤を用いることが好ましい。
【００３０】
（高屈折率感圧性接着剤）
高屈折率感圧性接着剤としては、前述のように、屈折率の制御の観点から、アクリル系感圧性接着剤を好適に用いることができ、特に、高屈折率感圧性接着剤層の屈折率を、所望の大きさの屈折率になるように制御するために、アクリル系感圧性接着剤のベースポリマーであるアクリル系重合体の単量体成分（モノマー成分）として、芳香族環含有共重合性モノマーが用いられた感圧性接着剤が好適である。すなわち、高屈折率感圧性接着剤として、芳香族環含有共重合性モノマーを単量体単位として含むアクリル系重合体をベースポリマー又は主成分として含有する感圧性接着剤組成物を好適に用いることができる。
【００３１】
前記芳香族環含有共重合性モノマーとしては、分子内に芳香族環を有している共重合可能なモノマーであれば特に制限されない。芳香族環含有共重合性モノマーとしては、例えば、芳香族環含有エチレン性不飽和単量体を好適に用いることができる。芳香族環含有共重合性モノマーは単独で又は２種以上混合して使用することができる。
【００３２】
このような芳香族環含有共重合性モノマーとしては、例えば、特開２００２−１７３６５６号公報や特開２００３−１３０２９号公報に記載の芳香族環含有共重合性モノマーまたは芳香族環含有モノマーを用いることができる。具体的には、芳香族環含有共重合性モノマーとしては、例えば、芳香族環含有アクリル系モノマー、スチレン系モノマーなどが挙げられる。芳香族環含有アクリル系モノマーとしては、芳香族環を分子内に有するアクリル系モノマーであれば特に制限されないが、芳香族環含有（メタ）アクリル酸エステルが好ましい。芳香族環含有（メタ）アクリル酸エステルには、例えば、芳香族環含有（メタ）アクリル酸アルキルエステル、（メタ）アクリル酸アリールエステル［（メタ）アクリル酸フェニルエステルなど］などが含まれる。芳香族環含有（メタ）アクリル酸エステルの中でも、特に芳香族環含有（メタ）アクリル酸アルキルエステルが好ましい。
【００３３】
芳香族環含有（メタ）アクリル酸アルキルエステルとしては、下記式（１）で表される化合物が好ましい。
【化１】
2011042785.tif 000003
（式（１）中、Ｒ1は水素原子又はメチル基である。Ｒ2はアルキレン基、または−Ｒ3−（ＯＲ3）n−である。ここでＲ3はアルキレン基であり、ｎは正の整数である。また、Ｘはアリール基又はアリールオキシ基である。）
【００３４】
Ｒ2のアルキレン基としては、例えば、メチレン基、エチレン基、プロピレン基、イソプロピレン基、ブチレン基などの炭素数１〜１８のアルキレン基が挙げられる。好ましいアルキレン基には、炭素数１〜４のアルキレン基が含まれ、特にメチレン基、エチレン基が最適である。
【００３５】
Ｒ3のアルキレン基としては、メチレン基、エチレン基、トリメチレン基、メチルエチレン基、テトラメチレン基などの炭素数１〜６のアルキレン基が挙げられる。好ましいアルキレン基には、炭素数１〜４のアルキレン基が含まれ、特にメチレン基、エチレン基が最適である。
【００３６】
ｎは正の整数であり、例えば、１〜１０の整数である。好ましいｎには１〜６程度の整数が含まれる。
【００３７】
Ｘのアリール基には、フェニル基、ナフチル基などが含まれる。また、アリールオキシ基には、フェニルオキシ基、ナフチルオキシ基などが含まれる。Ｘのアリール基、アリールオキシ基には、置換基が含まれていてもよい。このような置換基としては、特に制限されず、例えば、アルキル基、アルコキシ基、ヒドロキシ基、カルボキシ基、アミノ基、ニトロ基、シアノ基、ハロゲン原子、スルホ基などが挙げられる。Ｘのアリール基及びアリールオキシ基の置換基としては、アルキル基、アルコキシ基が好ましい。置換基は単独で又は２種以上組み合わせて用いることができる。
【００３８】
具体的には、式（１）で表される芳香族環含有（メタ）アクリル酸アルキルエステルとしては、アリールＣ1-18アルキル(メタ)アクリレート、アリールオキシＣ1-18アルキル(メタ)アクリレート、アリールオキシポリＣ1-6アルキレングリコール(メタ)アクリレートなどが挙げられる。より具体的には、芳香族環含有（メタ）アクリル酸アルキルエステルには、例えば、ベンジル（メタ）アクリレート、フェノキシエチル（メタ）アクリレート、フェノキシジエチレングリコール（メタ）アクリレート、エチレンオキサイド（ＥＯ）変性クレゾール（メタ）アクリレート、エチレンオキサイド（ＥＯ）変性ノニルフェノール（メタ）アクリレートなどが含まれる。
【００３９】
また、芳香族環含有共重合性モノマーにおけるスチレン系モノマーとしては、例えば、スチレン、ビニルトルエン、α−メチルスチレンなどが挙げられる。スチレン系モノマーとしてはスチレンが最適である。
【００４０】
高屈折率感圧性接着剤において、アクリル系感圧性接着剤のベースポリマーであるアクリル系重合体の単量体成分としては、芳香族環含有アクリル系モノマー及び／又はスチレン系モノマーからなる芳香族環含有共重合性モノマーのみを用いてもよいが、芳香族環含有共重合性モノマー（芳香族環含有アクリル系モノマーやスチレン系モノマーなど）と、該芳香族環含有共重合性モノマーに対して共重合可能な他のモノマーとを併用してもよい。前記共重合可能なモノマー（共重合性モノマー）として、芳香族環非含有共重合性モノマー（芳香族環非含有エチレン性不飽和単量体など）を用いることができる。共重合性モノマーは単独で又は２種以上混合して使用することができる。
【００４１】
このような共重合性モノマーにおいて、前記芳香族環非含有共重合性モノマーとしては、特に制限されないが、芳香族環を含有せず、アルキル基の炭素数が１〜１８である（メタ）アクリル酸アルキルエステル（「芳香族環非含有（メタ）アクリル酸アルキルエステル」と称する場合がある）を好適に用いることができる。具体的には、芳香族環非含有（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸ノニル、（メタ）アクリル酸イソノニル、（メタ）アクリル酸デシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシルなどの（メタ）アクリル酸Ｃ1-18アルキルエステルが挙げられる。
【００４２】
また、共重合性モノマーとして、アクリル系感圧性接着剤の改質用モノマーとして知られる各種モノマーを用いることができる。このような改質用モノマーとしては、例えば、２−ヒドロキシエチル（メタ）アクリレート、３−ヒドロキシプロピル（メタ）アクリレート、４−ヒドロキシブチル（メタ）アクリレート、６−ヒドロキシヘキシル（メタ）アクリレート等のヒドロキシル基含有共重合性単量体；（メタ）アクリル酸、クロトン酸、イタコン酸、マレイン酸、フマル酸等のカルボキシル基含有共重合性単量体；酢酸ビニル等のビニルエステル類；（メタ）アクリロニトリル；（メタ）アクリルアミド等のアミド基含有共重合性単量体；グリシジル（メタ）アクリレート等のエポキシ基含有共重合性単量体；Ｎ，Ｎ−ジメチルアミノエチル（メタ）アクリル酸アルキルエステル等のアミノ基含有共重合性単量体などが挙げられる。このような改質用モノマーとしては、ヒドロキシル基含有共重合性単量体、カルボキシル基含有共重合性単量体が好適である。カルボキシル基含有共重合性単量体の中でも、アクリル酸が特に好適である。なお、ヒドロキシル基含有共重合性単量体、カルボキシル基含有共重合性単量体などの極性基含有共重合性モノマーは、アクリル系重合体に架橋結合を生じさせるのに重要な成分である。
【００４３】
高屈折率感圧性接着剤としてのアクリル系感圧性接着剤において、芳香族環含有共重合性モノマーの配合割合は、芳香族環含有共重合性モノマーの種類の他、芳香族環非含有共重合性モノマーや改質用モノマーの種類などによっても異なるが、モノマー成分全量に対して３０重量％以上（例えば、３０〜１００重量％）、好ましくは４０〜８０重量％であることが望ましい。なお、前述のように、芳香族環含有共重合性モノマーの種類や配合割合により、高屈折率感圧性接着剤層の屈折率を調整することができる。
【００４４】
高屈折率感圧性接着剤において、アクリル系感圧性接着剤のベースポリマーであるアクリル系重合体は、前記単量体成分（芳香族環含有共重合性モノマー；芳香族環非含有（メタ）アクリル酸アルキルエステル等の芳香族環非含有共重合性モノマーや改質用モノマー等の共重合性モノマーなど）を重合（共重合）することにより調製することができる。重合方法としては、アゾ系化合物や過酸化物などの重合開始剤を用いて行う溶液重合方法、エマルジョン重合方法や塊状重合方法、光開始剤を用いて光や放射線を照射して行う重合方法などの各種重合方法を採用することができ、分解してラジカルを生成させる重合開始剤を用いて重合させる方法（ラジカル重合方法）を好適に採用することができる。このようなラジカル重合では、通常のラジカル重合に用いられる重合開始剤（例えば、ジベンゾイルペルオキシド、ｔｅｒｔ−ブチルペルマレエートなどの過酸化物；２，２´−アゾビスイソブチロニトリル、アゾビスイソバレロニトリルなどのアゾ系化合物等）を用いることができる。なお、ラジカル重合において、重合開始剤の使用量は、アクリル系モノマーの重合の際に通常用いられる量でよく、例えば、前記単量体成分の総量１００重量部に対して、０．００５〜１０重量部程度、好ましくは０．１〜５重量部程度である。
【００４５】
前記単量体成分（芳香族環含有共重合性モノマー、芳香族環非含有共重合性モノマーや改質用モノマーなど）を用いて重合させて得られたアクリル系重合体は、そのまま乾燥させて用いることができる。また、該重合体を架橋させることにより硬化させて用いることも可能である。すなわち、高屈折率感圧性接着剤は、前記重合によりアクリル系重合体を得た後、乾燥させて、必要に応じて架橋剤を用いて前記アクリル系重合体を架橋させて、調製することができる。なお、重合体を架橋させることにより感圧性接着剤としての凝集力を一層大きくすることができる。このような架橋による硬化に際しては、架橋剤を用いることができる。重合体の架橋は、加熱架橋方法が好適に用いられる。
【００４６】
前記架橋剤としては、従来公知のものから適宜選択して用いることができる。具体的には、架橋剤としては、特に、多官能性メラミン化合物、多官能性エポキシ化合物、多官能性イソシアネート化合物が好ましい。架橋剤は単独で又は２種以上混合して使用することができる。
【００４７】
多官能性メラミン化合物としては、例えば、メチル化トリメチロールメラミン、ブチル化ヘキサメチロールメラミンなどが挙げられる。また、多官能性エポキシ化合物としては、例えば、ジグリシジルアニリン、グリセリンジグリシジルエーテルなどが挙げられる。多官能性メラミン化合物及び／又は多官能性エポキシ化合物の使用量は、前記アクリル系重合体１００重量部に対して、例えば０．００１〜１０重量部、好適には０．０１〜５重量部の範囲である。
【００４８】
また、多官能性イソシアネート化合物としては、例えば、トリレンジイソシアネート、ヘキサメチレンジイソシアネート、ポリメチレンポリフェニルイソシアネート、ジフェニルメタンジイソシアネート、ジフェニルメタンジイソシアネートの二重体、トリメチロールプロパンとトリレンジイソシアネートとの反応生成物、トリメチロールプロパンとヘキサメチレンジイソシアネートとの反応生成物、ポリエーテルポリイソシアネート、ポリエステルポリイソシアネートなどが挙げられる。多官能性イソシアネート化合物の使用量は、前記アクリル系重合体１００重量部に対して、例えば０．０１〜２０重量部、好適には０．０５〜１５重量部の範囲である。
【００４９】
高屈折率感圧性接着剤としてのアクリル系感圧性接着剤には、前記アクリル系重合体の他に、必要に応じて各種添加剤が添加されていてもよい。このような添加剤としては、特に制限されず、アクリル系感圧性接着剤の添加剤として公知乃至慣用の添加剤［例えば、粘着付与樹脂（例えば、ロジン系樹脂、テルペン系樹脂、石油樹脂、クマロン・インデン樹脂、スチレン系樹脂など）、可塑剤、充填剤（微粉末シリカなど）、着色剤、紫外線吸収剤、酸化防止剤、乳化剤、界面活性剤、帯電防止剤など］を用いることができる。添加剤の使用量は、いずれもアクリル系感圧性接着剤に適用される通常の量でよい。
【００５０】
（低屈折率感圧性接着剤）
低屈折率感圧性接着剤としては、前述のように、屈折率の制御の観点から、アクリル系感圧性接着剤を好適に用いることができ、特に、低屈折率感圧性接着剤層の屈折率を、所望の大きさの屈折率になるように制御するために、アクリル系感圧性接着剤のベースポリマーであるアクリル系重合体の単量体成分（モノマー成分）として、フッ素原子含有共重合性モノマーが用いられた感圧性接着剤が好適である。すなわち、低屈折率感圧性接着剤として、フッ素原子含有共重合性モノマーを単量体単位として含むアクリル系重合体をベースポリマー又は主成分として含有する感圧性接着剤組成物を好適に用いることができる。
【００５１】
前記フッ素原子含有共重合性モノマーとしては、分子内に少なくとも１つのフッ素原子を有している共重合可能なモノマーであれば特に制限されない。フッ素原子含有共重合性モノマーとしては、例えば、フッ素原子含有エチレン性不飽和単量体を好適に用いることができる。フッ素原子含有共重合性モノマーは単独で又は２種以上混合して使用することができる。
【００５２】
フッ素原子含有共重合性モノマーとしては、フッ素原子含有アクリル系モノマーを好適に用いることができる。フッ素原子含有アクリル系モノマーとしては、分子内に少なくとも１つのフッ素原子を有しているアクリル系モノマーであれば特に制限されない。具体的には、フッ素原子含有アクリル系モノマーとしては、フッ素原子含有（メタ）アクリル酸エステルを好適に用いることができる。このようなフッ素原子含有（メタ）アクリル酸エステルとしては、フッ素原子含有（メタ）アクリル酸エステルが好ましく、フッ素原子含有（メタ）アクリル酸エステルとしては、例えば、下記式（２）で表されるフッ素原子含有（メタ）アクリル酸エステルを好適に用いることができる。
【化２】
2011042785.tif 000004
（式（２）中、Ｒ4は水素原子又はメチル基であり、Ｒ5はフッ素化炭化水素基である）
【００５３】
Ｒ5のフッ素化炭化水素基としては、例えば、フッ素化脂肪族炭化水素基、フッ素化脂環式炭化水素基、フッ素化芳香族炭化水素基などが挙げられる。フッ素化炭化水素基としては、フッ素化脂肪族炭化水素基が好適である。フッ素化脂肪族炭化水素基としては、フッ素化アルキル基などが挙げられる。フッ素化脂肪族炭化水素基において、脂肪族炭化水素部位は、直鎖状であってもよく、分岐鎖状であってもよい。また、フッ素化脂肪族炭化水素基において、フッ素原子は、脂肪族炭化水素基部位のいずれの炭素原子に結合していてもよい。１つの炭素原子に結合しているフッ素原子は、単数であってもよく、複数であってもよい。もちろん、フッ素原子が結合している炭素原子の数は特に制限されない。
【００５４】
従って、フッ素化脂肪族炭化水素基において、フッ素化アルキル基としては、−ＣaＨbＦ2a+1-b（式中、ａは正の整数を示し、ｂは０又は２ａ＋１未満の正の整数を示す）で表すことができる。
【００５５】
フッ素化脂肪族炭化水素基（なかでも、フッ素化アルキル基）において、炭化水素基部位の炭素数としては、特に制限されず、例えば、１〜１８（好ましくは１〜１２）程度の範囲から選択することができる。該炭素数が多すぎると、他の共重合性モノマーとの相溶性が低下する。例えば、フッ素化アルキル基において、アルキル基部位としては、例えば、メチル、エチル、プロピル、イソプロピル、ブチル、イソブチル、ｓ−ブチル、ｔ−ブチル、ペンチル、ヘキシル、オクチル、ノニル、デシル、ウンデシル、ドデシル、トリデシル、テトラデシル、ペンタデシル、ヘキサデシル、ヘプタデシル、オクタデシル基部位などの炭素数１〜１８程度のアルキル基部位などが挙げられる。
【００５６】
より具体的には、アルキル基部位がメチル基部位である場合、フッ素化アルキル基としては、例えば、トリフルオロメチル、ジフルオロメチル、モノフルオロメチル基などが挙げられる。また、アルキル基部位がエチル基部位である場合、フッ素化アルキル基としては、例えば、ペンタフルオロエチル、１，１，２，２−テトラフルオロエチル、１，２，２，２−テトラフルオロエチル、１，１，２−トリフルオロエチル、１，２，２−トリフルオロエチル、２，２，２−トリフルオロエチル、１，１−ジフルオロエチル、１，２−ジフルオロエチル、２，２−ジフルオロエチル、１−モノフルオロエチル、２−モノフルオロエチル基などが挙げられる。炭素数が３以上のフッ素化アルキル基としては、前記例示のフッ素化メチル基やフッ素化エチル基と同様に、アルキル基部位の炭素原子のうちいずれか１つ以上の炭素原子に単数又は複数のフッ素原子が結合している種々のフッ素化アルキル基を例示することができる。
【００５７】
また、フッ素化脂環式炭化水素基としては、フッ素化シクロアルキル基などが挙げられる。前記フッ素化脂肪族炭化水素基と同様に、フッ素化脂環式炭化水素基において、フッ素原子は、脂環式炭化水素基のいずれの炭素原子に結合していてもよく、１つの炭素原子に結合しているフッ素原子は単数及び複数のいずれであってもよい。さらに、フッ素原子が結合している炭素原子の数は特に制限されない。したがって、フッ素化脂環式炭化水素基において、例えば、フッ素化シクロアルキル基としては、−ＣsＨtＦ2s-1-t（式中、ｓは３以上の正の整数を示し、ｔは０又は２ｓ−１未満の正の整数を示す。なお、炭素原子により脂環式環が形成されている）で表すことができる。このようなフッ素化脂環式炭化水素基において、脂環式炭化水素基部位としては、例えば、シクロヘプチル、シクロヘキシル基部位などが挙げられる。より具体的には、脂環式炭化水素基部位がシクロヘキシル基部位である場合、フッ素化脂環式炭化水素基には、例えば、２−フルオロシクロヘキシル基、３−フルオロシクロヘキシル基、４−フルオロシクロヘキシル基などのフッ素原子を１つ有するシクロヘキシル基；２，４−ジフルオロシクロヘキシル基、２，６−ジフルオロシクロヘキシル基などのフッ素原子を２つ有するシクロヘキシル基；２，４，６−トリフルオロシクロヘキシル基などのフッ素原子を３つ有するシクロヘキシル基等が含まれる。
【００５８】
Ｒ5のフッ素化炭化水素基には、置換基が置換していてもよい。このような置換基としては、特に制限されず、例えば、アルキル基等の炭化水素基、アルコキシ基、ヒドロキシ基、カルボキシ基、アミノ基、ニトロ基、シアノ基、ハロゲン原子などが挙げられる。置換基は単独で又は２種以上組み合わせて用いることができる。
【００５９】
従って、前記式（２）で表されるフッ素原子含有（メタ）アクリル酸エステル［フッ素化（メタ）アクリレート］には、例えば、フッ素原子含有（メタ）アクリル酸アルキルエステル［フッ素化アルキル（メタ）アクリレート］、フッ素原子含有（メタ）アクリル酸シクロアルキルエステル［フッ素化シクロアルキル（メタ）アクリレート］、フッ素原子含有（メタ）アクリル酸アリールエステル［フッ素化アリール（メタ）アクリレート］などが含まれる。フッ素原子含有（メタ）アクリル酸エステルとしては、フッ素化アルキル（メタ）アクリレート（特に、フッ素化アルキルアクリレート）が好適である。フッ素化アルキル（メタ）アクリレートとしては、例えば、２，２，２−トリフルオロエチルアクリレート（ＣＨ2＝ＣＨＣＯＯＣＨ2ＣＦ3、大阪有機社製の商品名「ビスコート３Ｆ」など）、２，２，３，３，４，４，５，５−オクタフルオロペンチルアクリレート（ＣＨ2＝ＣＨＣＯＯＣＨ2（ＣＦ2）4Ｈ、大阪有機社製の商品名「ビスコート８Ｆ」など）、２−（ヘプタデカフルオロノニル）エチルアクリレート（ＣＨ2＝ＣＨＣＯＯＣＨ2ＣＨ2Ｃ8Ｆ17、共栄社化学社製の商品名「ＦＡ−１０８」など）などが挙げられる。
【００６０】
低屈折率感圧性接着剤において、アクリル系感圧性接着剤のベースポリマーであるアクリル系重合体の単量体成分としては、フッ素原子含有共重合性モノマーのみを用いてもよいが、フッ素原子含有共重合性モノマーと、該フッ素原子含有共重合性モノマーに対して共重合可能な他のモノマーとを併用してもよい。前記共重合可能なモノマー（共重合性モノマー）としては、例えば、フッ素原子非含有共重合性モノマー（フッ素原子非含有エチレン性不飽和単量体など）を用いることができる。共重合性モノマーは単独で又は２種以上混合して使用することができる。
【００６１】
このような共重合性モノマーにおいて、前記フッ素原子非含有共重合性モノマーとしては、特に制限されないが、フッ素原子を含有せず、アルキル基の炭素数が１〜１８である（メタ）アクリル酸アルキルエステル（「フッ素原子非含有（メタ）アクリル酸アルキルエステル」と称する場合がある）を好適に用いることができる。フッ素原子非含有（メタ）アクリル酸アルキルエステルとしては、前記高屈折率感圧性接着剤における共重合性モノマーとしての芳香族環非含有（メタ）アクリル酸アルキルエステルと同様の（メタ）アクリル酸Ｃ1-18アルキルエステルなどが挙げられる。
【００６２】
また、共重合性モノマーとして、アクリル系感圧性接着剤の改質用モノマーとして知られる各種モノマーを用いることができる。このような改質用モノマーとしては、前記高屈折率感圧性接着剤における共重合性モノマーとしての改質用モノマーと同様のモノマー［ヒドロキシル基含有共重合性単量体、カルボキシル基含有共重合性単量体、ビニルエステル類、（メタ）アクリロニトリル、アミド基含有共重合性単量体、エポキシ基含有共重合性単量体、アミノ基含有共重合性単量体等］などが挙げられる。このような改質用モノマーとしては、ヒドロキシル基含有共重合性単量体、カルボキシル基含有共重合性単量体が好適である。カルボキシル基含有共重合性単量体の中でも、アクリル酸が特に好適である。なお、ヒドロキシル基含有共重合性単量体、カルボキシル基含有共重合性単量体などの極性基含有共重合性モノマーは、前記と同様に、アクリル系重合体に架橋結合を生じさせるのに重要な成分である。
【００６３】
低屈折率感圧性接着剤としてのアクリル系感圧性接着剤において、フッ素原子含有共重合性モノマーの配合割合は、フッ素原子含有共重合性モノマーの種類の他、フッ素原子非含有共重合性モノマーや改質用モノマーの種類などによっても異なるが、モノマー成分全量に対して１５重量％以上（例えば、１５〜９０重量％）、好ましくは１５〜５０重量％であることが望ましい。なお、前述のように、フッ素原子含有共重合性モノマーの種類や配合割合により、低屈折率感圧性接着剤層の屈折率を調整することができる。
【００６４】
なお、低屈折率感圧性接着剤としてのアクリル系感圧性接着剤において、フッ素原子含有共重合性モノマーが、フッ素化アルキル（メタ）アクリレートである場合、前記フッ化アルキル基におけるアルキル基部位の炭素数が多くなると、（メタ）アクリル酸アルキルエステル等のフッ素原子非含有共重合性モノマーや改質モノマー等に対する相溶性が低下するため、相溶性の観点から、フッ素化アルキル（メタ）アクリレートの種類及びその配合割合はおのずと範囲が制限される場合がある。例えば、モノマー成分として２−エチルヘキシルアクリレート：９０重量部、アクリル酸：１０重量部を含む系では、フッ素化アルキル（メタ）アクリレートが２，２，２−トリフルオロエチルアクリレート［ＣＨ2＝ＣＨＣＯＯＣＨ2ＣＦ3］の場合１００重量部程度、テトラ（ジフルオロメチレン）メチルアクリレート［ＣＨ2＝ＣＨＣＯＯＣＨ2（ＣＦ2）4Ｈ］の場合４０重量部程度が限界になる。
【００６５】
低屈折率感圧性接着剤において、アクリル系感圧性接着剤のベースポリマーであるアクリル系重合体は、前記単量体成分（フッ素原子含有共重合性モノマー；フッ素原子非含有（メタ）アクリル酸アルキルエステル等のフッ素原子非含有共重合性モノマーや改質用モノマー等の共重合性モノマーなど）を重合（共重合）することにより調製することができる。重合方法としては、前記高屈折率感圧性接着剤におけるアクリル系重合体と同様に、アゾ系化合物や過酸化物などの重合開始剤を用いて行う溶液重合方法、エマルジョン重合方法や塊状重合方法、光開始剤を用いて光や放射線を照射して行う重合方法などの各種重合方法を採用することができ、分解してラジカルを生成させる重合開始剤を用いて重合させる方法（ラジカル重合方法）を好適に採用することができる。このようなラジカル重合では、通常のラジカル重合に用いられる重合開始剤（例えば、ジベンゾイルペルオキシド、ｔｅｒｔ−ブチルペルマレエートなどの過酸化物；２，２´−アゾビスイソブチロニトリル、アゾビスイソバレロニトリルなどのアゾ系化合物等）を用いることができる。なお、ラジカル重合において、重合開始剤の使用量は、アクリル系モノマーの重合の際に通常用いられる量でよく、例えば、前記単量体成分の総量１００重量部に対して、０．００５〜１０重量部程度、好ましくは０．１〜５重量部程度である。
【００６６】
前記単量体成分（フッ素原子含有共重合性モノマー、フッ素原子非含有共重合性モノマーや改質用モノマーなど）を用いて重合させて得られたアクリル系重合体は、そのまま乾燥させて用いることができる。また、該重合体を架橋させることにより硬化させて用いることも可能である。すなわち、低屈折率感圧性接着剤は、前記重合によりアクリル系重合体を得た後、乾燥させて、必要に応じて架橋剤を用いて前記アクリル系重合体を架橋させて、調製することができる。なお、重合体を架橋させることにより感圧性接着剤としての凝集力を一層大きくすることができる。このような架橋による硬化に際しては、前記高屈折率感圧性接着剤と同様に、架橋剤を用いることができる。なお、重合体の架橋は、加熱架橋方法が好適に用いられる。
【００６７】
前記架橋剤としては、従来公知のものから適宜選択して用いることができる。具体的には、架橋剤としては、特に、多官能性メラミン化合物、多官能性エポキシ化合物、多官能性イソシアネート化合物が好ましい。架橋剤は単独で又は２種以上混合して使用することができる。多官能性メラミン化合物、多官能性エポキシ化合物、多官能性イソシアネート化合物などの具体例や使用量などは、前記と同様である。
【００６８】
低屈折率感圧性接着剤としてのアクリル系感圧性接着剤には、前記アクリル系重合体の他に、必要に応じて各種添加剤が添加されていてもよい。このような添加剤としては、特に制限されず、アクリル系感圧性接着剤の添加剤として公知乃至慣用の添加剤［例えば、粘着付与樹脂（例えば、ロジン系樹脂、テルペン系樹脂、石油樹脂、クマロン・インデン樹脂、スチレン系樹脂など）、可塑剤、充填剤（微粉末シリカなど）、着色剤、紫外線吸収剤、酸化防止剤、乳化剤、界面活性剤、帯電防止剤など］を用いることができる。添加剤の使用量は、いずれもアクリル系感圧性接着剤に適用される通常の量でよい。
【００６９】
（中間感圧性接着剤）
中間感圧性接着剤としては、前述のように、屈折率の制御の観点から、アクリル系感圧性接着剤を好適に用いることができ、特に、中間感圧性接着剤層の屈折率を、所望の大きさの屈折率になるように制御するために、アクリル系感圧性接着剤のベースポリマーであるアクリル系重合体の単量体成分（モノマー成分）として、必要に応じて芳香族環含有共重合性モノマーやフッ素原子含有共重合性モノマーが用いられた感圧性接着剤が好適である。すなわち、中間感圧性接着剤としては、必要に応じて芳香族環含有共重合性モノマーやフッ素原子含有共重合性モノマーを単量体単位として含むアクリル系重合体をベースポリマー又は主成分として含有する感圧性接着剤組成物を好適に用いることができる。具体的には、中間感圧性接着剤におけるアクリル系感圧性接着剤において、モノマー成分としては、芳香族環及びフッ素原子を含有せず、アルキル基の炭素数が１〜１８である（メタ）アクリル酸アルキルエステル（「芳香族環及びフッ素原子非含有（メタ）アクリル酸アルキルエステル」と称する場合がある）と、必要に応じて、芳香族環含有共重合性モノマーやフッ素原子含有共重合性モノマーと、さらに必要に応じて、これらのモノマー成分に対して共重合可能な他のモノマー（共重合性モノマー）とを用いることができる。
【００７０】
芳香族環及びフッ素原子非含有（メタ）アクリル酸アルキルエステルとしては、前記芳香族環非含有（メタ）アクリル酸アルキルエステルやフッ素原子非含有（メタ）アクリル酸アルキルエステルとして例示のアルキル基の炭素数が１〜１８である（メタ）アクリル酸アルキルエステル［（メタ）アクリル酸Ｃ1-18アルキルエステル］が挙げられる。具体的には、芳香族環及びフッ素原子非含有（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸ノニル、（メタ）アクリル酸イソノニル、（メタ）アクリル酸デシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシルなどの（メタ）アクリル酸Ｃ1-18アルキルエステルが挙げられる。
【００７１】
また、芳香族環含有共重合性モノマーとしては、前記高屈折率感圧性接着剤において例示されている芳香族環含有共重合性モノマーと同様のものを用いることができる。具体的には、芳香族環含有共重合性モノマーとしては、芳香族環含有アクリル系モノマー［例えば、芳香族環含有（メタ）アクリル酸エステルなど］、スチレン系モノマー（スチレンなど）などを用いることができる。芳香族環含有共重合性モノマーとしては、前記と同様に、芳香族環含有（メタ）アクリル酸アルキルエステル［例えば、アリールＣ1-18アルキル(メタ)アクリレート、アリールオキシＣ1-18アルキル(メタ)アクリレート、アリールオキシポリＣ1-6アルキレングリコール(メタ)アクリレートなど］が好適である。
【００７２】
さらに、フッ素原子含有共重合性モノマーとしては、前記低屈折率感圧性接着剤において例示されているフッ素原子含有共重合性モノマーと同様のものを用いることができる。具体的には、フッ素原子含有共重合性モノマーとしては、フッ素原子含有アクリル系モノマー［フッ素原子含有（メタ）アクリル酸エステルなど］などを用いることができる。フッ素原子含有共重合性モノマーとしては、前記と同様に、フッ素原子含有（メタ）アクリル酸エステル［例えば、フッ素化アルキル（メタ）アクリレートなど］が好適である。
【００７３】
さらにまた、共重合性モノマーとしては、アクリル系感圧性接着剤の改質用モノマーとして知られる各種モノマーを用いることができる。このような改質用モノマーとしては、前記高屈折率感圧性接着剤や低屈折率感圧性接着剤における共重合性モノマーとしての改質用モノマーと同様のモノマー［ヒドロキシル基含有共重合性単量体、カルボキシル基含有共重合性単量体、ビニルエステル類、（メタ）アクリロニトリル、アミド基含有共重合性単量体、エポキシ基含有共重合性単量体、アミノ基含有共重合性単量体等］などが挙げられる。このような改質用モノマーとしては、ヒドロキシル基含有共重合性単量体、カルボキシル基含有共重合性単量体が好適である。カルボキシル基含有共重合性単量体の中でも、アクリル酸が特に好適である。なお、ヒドロキシル基含有共重合性単量体、カルボキシル基含有共重合性単量体などの極性基含有共重合性モノマーは、前記と同様に、アクリル系重合体に架橋結合を生じさせるのに重要な成分である。
【００７４】
中間感圧性接着剤としてのアクリル系感圧性接着剤において、芳香族環含有共重合性モノマー又はフッ素原子含有共重合性モノマーの配合割合は、前述のように、中間感圧性接着剤層の屈折率を調整するための重要な要素である。例えば、中間感圧性接着剤層の屈折率を、芳香族性環含有共重合性モノマーの配合により高める場合は、芳香族環含有共重合性モノマーの配合割合は、芳香族環含有共重合性モノマーの種類の他、芳香族環非含有共重合性モノマーや改質用モノマーの種類などによっても異なるが、通常、前記高屈折率感圧性接着剤層としてのアクリル系感圧性接着剤における芳香族環含有共重合性モノマーの配合割合よりも少ない配合割合となる。一方、中間感圧性接着剤層の屈折率を、フッ素原子含有共重合性モノマーの配合により低くする場合は、フッ素原子含有共重合性モノマーの配合割合は、フッ素原子含有共重合性モノマーの種類の他、芳香族環非含有共重合性モノマーや改質用モノマーの種類などによっても異なるが、通常、前記低屈折率感圧性接着剤層としてのアクリル系感圧性接着剤におけるフッ素原子含有共重合性モノマーの配合割合よりも少ない配合割合となる。もちろん、芳香族環含有共重合性モノマーやフッ素原子含有共重合性モノマーは配合されていなくてもよい。
【００７５】
中間感圧性接着剤において、アクリル系感圧性接着剤のベースポリマーであるアクリル系重合体は、前記単量体成分（芳香族環及びフッ素原子非含有（メタ）アクリル酸アルキルエステル、芳香族環含有共重合性モノマー、フッ素原子含有共重合性モノマー、改質用モノマーなど）を重合（共重合）することにより調製することができる。重合方法としては、前記高屈折率感圧性接着剤や低屈折率感圧性接着剤におけるアクリル系重合体と同様に、アゾ系化合物や過酸化物などの重合開始剤を用いて行う溶液重合方法、エマルジョン重合方法や塊状重合方法、光開始剤を用いて光や放射線を照射して行う重合方法などの各種重合方法を採用することができ、分解してラジカルを生成させる重合開始剤を用いて重合させる方法（ラジカル重合方法）を好適に採用することができる。このようなラジカル重合では、通常のラジカル重合に用いられる重合開始剤（例えば、ジベンゾイルペルオキシド、ｔｅｒｔ−ブチルペルマレエートなどの過酸化物；２，２´−アゾビスイソブチロニトリル、アゾビスイソバレロニトリルなどのアゾ系化合物等）を用いることができる。なお、ラジカル重合において、重合開始剤の使用量は、アクリル系モノマーの重合の際に通常用いられる量でよく、例えば、前記単量体成分の総量１００重量部に対して、０．００５〜１０重量部程度、好ましくは０．１〜５重量部程度である。
【００７６】
前記単量体成分（芳香族環及びフッ素原子非含有（メタ）アクリル酸アルキルエステル、芳香族環含有共重合性モノマー、フッ素原子含有共重合性モノマー、改質用モノマーなど）を用いて重合させて得られたアクリル系重合体は、そのまま乾燥させて用いることができる。また、該重合体を架橋させることにより硬化させて用いることも可能である。すなわち、中間感圧性接着剤は、前記重合によりアクリル系重合体を得た後、乾燥させて、必要に応じて架橋剤を用いて前記アクリル系重合体を架橋させて、調製することができる。なお、重合体を架橋させることにより感圧性接着剤としての凝集力を一層大きくすることができる。このような架橋による硬化に際しては、前記高屈折率感圧性接着剤や低屈折率感圧性接着剤と同様に、架橋剤を用いることができる。なお、重合体の架橋は、加熱架橋方法が好適に用いられる。
【００７７】
前記架橋剤としては、従来公知のものから適宜選択して用いることができる。具体的には、架橋剤としては、特に、多官能性メラミン化合物、多官能性エポキシ化合物、多官能性イソシアネート化合物が好ましい。架橋剤は単独で又は２種以上混合して使用することができる。多官能性メラミン化合物、多官能性エポキシ化合物、多官能性イソシアネート化合物などの具体例や使用量などは、前記と同様である。
【００７８】
中間感圧性接着剤としてのアクリル系感圧性接着剤には、前記アクリル系重合体の他に、必要に応じて各種添加剤が添加されていてもよい。このような添加剤としては、特に制限されず、アクリル系感圧性接着剤の添加剤として公知乃至慣用の添加剤［例えば、粘着付与樹脂（例えば、ロジン系樹脂、テルペン系樹脂、石油樹脂、クマロン・インデン樹脂、スチレン系樹脂など）、可塑剤、充填剤（微粉末シリカなど）、着色剤、紫外線吸収剤、酸化防止剤、乳化剤、界面活性剤、帯電防止剤など］を用いることができる。添加剤の使用量は、いずれもアクリル系感圧性接着剤に適用される通常の量でよい。
【００７９】
（各感圧性接着剤層）
各感圧性接着剤層（高屈折率感圧性接着剤層、低屈折率感圧性接着剤層や中間感圧性接着剤層など）は、各感圧性接着剤層を形成するための感圧性接着剤（高屈折率感圧性接着剤、低屈折率感圧性接着剤や中間感圧性接着剤など）を、所定の面（他の感圧性接着剤層や剥離ライナーの面）上に塗布する方法や、各感圧性接着剤層を形成するための感圧性接着剤を剥離ライナー上に塗布して感圧性接着剤層を形成した後、該感圧性接着剤層を所定の面に転写する方法などにより、形成することができる。なお、感圧性接着剤の塗布に際しては、慣用のコーター、例えば、グラビヤロールコーター、リバースロールコーター、キスロールコーター、ディップロールコーター、バーコーター、ナイフコーター、スプレーコーターなどを用いることができる。
【００８０】
高屈折率感圧性接着剤層、低屈折率感圧性接着剤層や中間感圧性接着剤層などの各感圧性接着剤層の厚みは、取扱性等を損なわない範囲で適宜設定できる。例えば、高屈折率感圧性接着剤層の厚みは、一般には５〜５００μｍ（好ましくは１０〜１００μｍ、さらに好ましくは２０〜５０μｍ）程度である。また、低屈折率感圧性接着剤層の厚みは、一般には５〜５００μｍ（好ましくは１０〜１００μｍ、さらに好ましくは２０〜５０μｍ）程度である。さらにまた、中間感圧性接着剤層の厚みは、各感圧性接着剤層の厚みとして、５〜５００μｍ（好ましくは１０〜１００μｍ、さらに好ましくは２０〜５０μｍ）の範囲から選択することができる。
【００８１】
［剥離ライナー］
図１〜２で示される積層感圧性接着テープ（１，１１）は、基材レスタイプの両面接着テープ又はシートであり、その粘着面は剥離ライナー５により保護されている。なお、剥離ライナー５は、両面が剥離面となっているため、剥離ライナー５の表面（感圧性接着剤層３に対して反対側の面）を、感圧性接着剤層２の表面に重ね合わせてロール状に巻回することにより、感圧性接着剤層２および感圧性接着剤層３の粘着面を保護している。また、剥離ライナーとして、少なくとも一方の面（特に片面）のみが剥離面となっている剥離ライナーを用いることもでき、この場合、２つの剥離ライナーを用いることにより、感圧性接着剤層２と感圧性接着剤層３との粘着面をそれぞれ保護することができる。
【００８２】
このような剥離ライナーとしては、特に制限されず、公知の剥離ライナーから適宜選択して用いることができる。具体的には、剥離ライナーとしては、例えば、それ自体が剥離性の高いプラスチックフィルム［例えば、ポリエチレン（低密度ポリエチレン、線状低密度ポリエチレン等）、ポロプロピレン、エチレン−プロピレン共重合体等のエチレン−α−オレフィン共重合体（ブロック共重合体またはランダム共重合体）の他、これらの混合物からなるポリオレフィン系樹脂によるポリオレフィン系フィルム；テフロン（登録商標）製フィルムなど］による剥離ライナーであってもよいが、各種支持体（基材）の表面（片面又は両面）に、剥離処理層が形成された構成の剥離ライナーを好適に用いることができる。
【００８３】
剥離ライナーの基材としては、プラスチックフィルムが好適に用いられるが、紙（例えば、和紙、洋紙、グラシン紙など）、不織布や布、発砲体、金属箔、各種基材による複合基材（例えば、金属蒸着プラスチックフィルムなど）などであってもよい。基材の厚みは、目的に応じて適宜選択できるが、一般には１０〜５００μｍ程度である。なお、前記剥離ライナーの基材のプラスチックフィルムの素材としては、ポリエチレンテレフタレートなどのポリエステル；ポリプロピレン、ポリエチレン、エチレン−プロピレン共重合体などのポリオレフィン；ポリ塩化ビニル；ポリイミド；ポリカーボネートなどの熱可塑性樹脂などが挙げられる。プラスチックフィルムは、無延伸フィルム及び延伸（一軸延伸又は二軸延伸）フィルムの何れであってもよい。
【００８４】
また、剥離処理層は、剥離ライナーにおける剥離処理層を形成する剥離処理剤として公知乃至慣用の剥離処理剤（例えば、シリコーン系剥離剤、フッ素系剥離処理剤、長鎖アルキル系剥離処理剤など）により形成することができる。なお、剥離処理層は、ポリエチレン、ポリプロピレン、エチレン−プロピレン共重合体等のエチレン−α−オレフィン共重合体などのポリオレフィン系樹脂によるポリオレフィン系フィルム；テフロン（登録商標）製フィルムを、前記支持体上に、ラミネート又はコーティングすることにより形成されていてもよい。剥離ライナーにおいて、剥離処理層は、前述のように、基材の片面又は両面に設けることができる。
【００８５】
本発明の積層感圧性接着テープは、例えば、図１で示されるような基材レスタイプの両面接着テープ又はシートである場合、剥離ライナーの一方の面上に、低屈折率感圧性接着剤を塗布し乾燥して低屈折率感圧性接着剤層を形成した後、該低屈折率感圧性接着剤層上に、高屈折率感圧性接着剤を塗布し乾燥して高屈折率感圧性接着剤層を形成し、さらに必要に応じて架橋させて硬化させることにより、作製することができる。また、図２で示されるような基材レスタイプの両面接着テープ又はシートである場合、剥離ライナーの一方の面上に、低屈折率感圧性接着剤を塗布し乾燥して低屈折率感圧性接着剤層を形成した後、該低屈折率感圧性接着剤層上に、中間感圧性接着剤を塗布し乾燥して中間感圧性接着剤層を形成した後、該中間感圧性接着剤層上に、高屈折率感圧性接着剤を塗布し乾燥して高屈折率感圧性接着剤層を形成し、さらに必要に応じて架橋させて硬化させることにより、作製することができる。このように、積層感圧性接着テープは、感圧性接着剤層が、所定の層構成を有するように、剥離ライナー又は感圧性接着剤層の所定の面上に、各感圧性接着剤を塗布して各感圧性接着剤層を形成することを繰り返すことにより、作製することができる。
【００８６】
なお、高屈折率感圧性接着剤層と、低屈折率感圧性接着剤層とは、本発明の効果を損なわない範囲で、感圧性接着剤層以外の層（基材など）を介して積層された構成を有していてもよい。例えば、積層感圧性接着テープは、透明基材の両面に、高屈折率感圧性接着剤層と、低屈折率感圧性接着剤層とを設けた両面接着テープ又はシートであってもよい。
【００８７】
本発明の積層感圧性接着テープは、表示装置の表示パネルに光学フィルムを貼着固定するための感圧性接着テープ又はシートとして用いることができる。このような光学フィルムとしては、フィルム導光板を好適に用いることができる。また、光学フィルムとしては、導電性フィルム（ＩＴＯフィルム）や反射防止フィルムも用いることができる。
【００８８】
［光学フィルム］
本発明の光学フィルムは、例えば、前記積層感圧性接着テープを、フィルム導光板などの光学フィルムに貼り合わせて、高屈折率感圧性接着剤層と、低屈折率感圧性接着剤層とが、他の層を介して又は介することなく積層された形態の感圧性接着剤層を有する光学フィルムとして作製することができる。なお、積層感圧性接着テープを、光学フィルムに貼り合わせる面は、高屈折率感圧性接着剤層側の粘着面（接着面）、低屈折率感圧性接着剤層側の粘着面のいずれ面であってもよく、光学フィルムの屈折率や、光学フィルムを貼り合わせる表示パネルの屈折率等に応じて適宜選択することができる。積層感圧性接着テープの低屈折率感圧性接着剤層側の面を、光学フィルムに貼り合わせる場合が多い。
【００８９】
また、本発明の光学フィルムは、光学フィルムの所定の面上に、低屈折率感圧性接着剤層、高屈折率感圧性接着剤層等の感圧性接着剤層が所定の層構成を有するように、各感圧性接着剤を塗布して各感圧性接着剤層を形成することを繰り返すことにより、作製されていてもよい。
【００９０】
このような光学フィルムの具体例を図３に示す。図３は本発明の光学フィルムの一例を部分的に示す概略断面図である。図３において、６は感圧性接着剤層を有する光学フィルムであり、７はフィルム導光板等の光学フィルム、８ａは低屈折率感圧性接着剤層、８ｂは高屈折率感圧性接着剤層である。図３で示される光学フィルム６は、例えば、慣用の塗布装置（ロールコーター、リバースコーター、グラビアコーター、バーコーターなど）を用いて、各感圧性接着剤層を形成する感圧性接着剤を、光学フィルム又は感圧性接着剤層上に、塗布して乾燥し、必要に応じて加熱架橋させる方法、あるいは、紫外線等の光により硬化させる方法、さらには、各感圧性接着剤層が形成されている積層感圧性接着テープを用いて、光学フィルムに貼り合わせる方法により作製することができる。すなわち、光学フィルムに感圧性接着シートを用いて転写させてもよく、直写してもよい。
【００９１】
なお、光学フィルムにおいて、フィルム導光板としては、例えば、ポリカーボネートフィルムの片面に微細な凹凸形状を形成することで導光機能を付与したフィルムを用いることができる。このようなフィルム導光板に使用されるフィルム材料の屈折率は１．４９以上（好ましくは１．５０以上、さらに好ましくは１．５１以上、最も好ましくは１．５２以上）である。該屈折率の上限は、１．６０であることが好ましい。フィルム導光板の厚みは、用途に応じて、例えば、１０〜２００μｍ程度の範囲から適宜選択することができる。また、その他の光学フィルムとしての反射防止フィルムや導電性フィルムも、それらを構成する材料としては、前記屈折率のものが好ましい。
【００９２】
感圧性接着剤層を有する光学フィルムの感圧性接着剤層側の面（表面）には、剥離ライナーが設けられていてもよい。
【００９３】
本発明の光学フィルム（感圧性接着剤層を有する光学フィルム）は、表示パネル（例えば、液晶とともに、ガラス基板、偏光板、位相差板等の複数の光学用部材を積層した構成の液晶パネル）に貼り合わせて、貼着固定して用いることができる。すなわち、前述の感圧性接着剤層を有する光学フィルムは、表示パネルに貼着固定することにより表示装置を作製して用いることができる。もちろん、表示パネルに貼り合わせる光学フィルムの面は感圧性接着剤層側の面であり、例えば、剥離ライナーを剥離することにより、光学フィルムの感圧性接着剤層側の面を露出させて、表示パネルに貼着固定させることができる。
【００９４】
表示パネルとしては液晶パネルが好適に用いられる。液晶パネルとしては、移動体通信におけるモバイル型電話機（携帯電話など）などの表示画面部で利用される液晶パネルを好適に使用することができる。このような液晶パネルの基板としては、特に限定するものではないが、ガラス基板、プラスチック基板（特に、ガラス基板）などを用いることができる。その屈折率としては、１．４９以上（好ましくは１．５０以上、さらに好ましくは１．５１以上、最も好ましくは１．５２以上）であり、その上限は１．６０であることが好ましい。
【００９５】
本発明の積層感圧性接着テープは、感圧性接着剤層を２層以上有しており、しかも、前記２層以上の感圧性接着剤層のうち、少なくとも、両表面側に位置する２つの感圧性接着剤層の屈折率が０．０２以上異なっているので、いずれか一方の粘着面は、フィルム導光板等の光学フィルムや、液晶パネルのガラス基板などの光学用部材の屈折率に近い値となっており、積層感圧性接着テープと光学フィルムとの界面、あるいは、積層感圧性接着テープと光学用部材との界面での屈折率差が少なく、これらの光学フィルム／積層感圧性接着テープ／光学用部材の各界面における全反射を最小限に抑えることができる。そのため、本発明の積層感圧性接着テープを用いた光学フィルムは、優れた光学性能を発揮することができ、さらに光を有効利用することができる。
【実施例】
【００９６】
以下に、この発明の実施例を記載して、より具体的に説明する。なお、以下において、部とあるのは重量部を、％とあるのは重量％を、それぞれ意味する。
【００９７】
（実施例１）
アクリル酸フェノキシエチル：５０部、アクリル酸ブチル：４９部、アクリル酸：１部、アクリル酸３−ヒドロキシプロピル：０．０６部、および重合溶媒として酢酸エチル：４５部を３つ口フラスコに投入し、窒素ガスを導入しながら２時間攪拌した。このようにして重合系内の酸素を除去した後、過酸化ベンゾイル：０．２部を添加し、６０℃に昇温し１０時間反応させた後、７５℃に昇温して２時間反応させた。その反応液に、酢酸エチルを加え、固形分濃度２５重量％のアクリル系ポリマー溶液を得た。
このアクリル系ポリマー溶液に、架橋剤としてトリメチロールプロパントリレンジイソシアネート：０．８部を加えた後、厚さ：３８μｍのポリエチレンテレフタレートフィルムからなる剥離ライナー上に、乾燥後の厚さが約２５μｍとなるように流延塗布し、１３０℃で３分間加熱乾燥し、剥離ライナーをカバーし、さらに５０℃で７２時間エージングを行い、架橋構造化した感圧性接着剤層を有する感圧性接着シート（「感圧性接着シートＡ１」と称する場合がある）を得た。なお、感圧性接着シートＡ１における感圧性接着剤層の屈折率は、１．５０８であった。
【００９８】
また、アクリル酸２−エチルヘキシル：７０部、アクリル酸：５部、フッ素原子含有アクリル系モノマーとして商品名「ＦＡ−１０８」（共栄社化学社製、ＣＨ2＝ＣＨＣＯＯＣＨ2ＣＨ2Ｃ8Ｆ17）：２５部、および重合溶媒として酢酸エチル：４５部を３つ口フラスコに投入し、窒素ガスを導入しながら２時間攪拌した。このようにして重合系内の酸素を除去した後、過酸化ベンゾイル：０．２部を添加し、６０℃に昇温し１０時間反応させた後、７５℃に昇温して２時間反応させた。その反応液に、酢酸エチルを加え、固形分濃度２５重量％のアクリル系ポリマー溶液を得た。
このアクリル系ポリマー溶液に、架橋剤としてトリメチロールプロパントリレンジイソシアネート：０．８部を加えた後、厚さ：３８μｍのポリエチレンテレフタレートフィルムからなる剥離ライナー上に、乾燥後の厚さが約２５μｍとなるように流延塗布し、１３０℃で３分間加熱乾燥し、剥離ライナーをカバーし、さらに５０℃で７２時間エージングを行い、架橋構造化した感圧性接着剤層を有する感圧性接着シート（「感圧性接着シートＢ１」と称する場合がある）を得た。なお、感圧性接着シートＢ１における感圧性接着剤層の屈折率は、１．４４５であった。
【００９９】
前記感圧性接着シートＡ１の感圧性接着剤層と、感圧性接着シートＢ１の感圧性接着剤層とを貼り合わせて、２つの感圧性接着剤層が積層された構成の感圧性接着シートを作製した。
【０１００】
（実施例２）
モノマー成分として、スチレン：２０部、ベンジルアクリレート：２５部、アクリル酸イソノニル：５５部、アクリル酸３−ヒドロキシプロピル：０．１部を用いること以外は、実施例１における感圧性接着シートＡ１と同様にして感圧性接着シート（「感圧性接着シートＡ２」と称する場合がある）を得た。なお、感圧性接着シートＡ２における感圧性接着剤層の屈折率は、１．５０６であった。
【０１０１】
前記感圧性接着シートＡ２の感圧性接着剤層と、実施例１により得られた感圧性接着シートＢ１の感圧性接着剤層とを貼り合わせて、２つの感圧性接着剤層が積層された構成の感圧性接着シートを作製した。
【０１０２】
（実施例３）
モノマー成分として、アクリル酸イソノニル：４７部、アクリル酸：３部、フッ素原子含有アクリル系モノマーとして商品名「ビスコート８Ｆ」（大阪有機社製、ＣＨ2＝ＣＨＣＯＯＣＨ2（ＣＦ2）4Ｈ）：５０部、アクリル酸３−ヒドロキシプロピル：０．１部を用いること以外は、実施例１における感圧性接着シートＢ１と同様にして感圧性接着シート（「感圧性接着シートＢ２」と称する場合がある）を得た。なお、感圧性接着シートＢ２における感圧性接着剤層の屈折率は、１．４２５であった。
【０１０３】
実施例１により得られた感圧性接着シートＡ１の感圧性接着剤層と、前記感圧性接着シートＢ２の感圧性接着剤層とを貼り合わせて、２つの感圧性接着剤層が積層された構成の感圧性接着シートを作製した。
【０１０４】
（比較例１）
アクリル酸フェノキシエチル：５０部、アクリル酸ブチル：４９部、アクリル酸：１部、アクリル酸３−ヒドロキシプロピル：０．０６部、および重合溶媒として酢酸エチル：４５部を３つ口フラスコに投入し、窒素ガスを導入しながら２時間攪拌した。このようにして重合系内の酸素を除去した後、過酸化ベンゾイル：０．２部を添加し、６０℃に昇温し１０時間反応させた後、７５℃に昇温して２時間反応させた。その反応液に、酢酸エチルを加え、固形分濃度２５重量％のアクリル系ポリマー溶液を得た。
このアクリル系ポリマー溶液に、架橋剤としてトリメチロールプロパントリレンジイソシアネート：０．８部を加えた後、厚さ：３８μｍのポリエチレンテレフタレートフィルムからなる剥離ライナー上に、乾燥後の厚さが約５０μｍとなるように流延塗布し、１３０℃で３分間加熱乾燥し、剥離ライナーをカバーし、さらに５０℃で７２時間エージングを行い、架橋構造化した感圧性接着剤層を有する感圧性接着シートを得た。従って、この感圧性接着シートは、実施例１における感圧性接着シートＡ１の感圧性接着剤層の厚みが５０μｍとなったものに相当している。なお、この感圧性接着シートにおける感圧性接着剤層の屈折率は、実施例１における感圧性接着シートＡ１と同様に、１．５０８であった。
【０１０５】
（評価）
実施例１〜３、比較例１に係る感圧性接着シートにおける感圧性接着剤組成物による層の屈折率を下記の屈折率測定方法により測定し、また、パネルを組んでの正面からの色むらについて下記の光学材料としての評価方法により評価し、これらの測定又は評価結果より、光学性能の評価（効果）を判定して、光学性能が優れているものを「○」とし、通常又はあまりよくないものを「×」として、表１に示した。
【０１０６】
（屈折率測定方法）
アッベ屈折率計にて、２５℃雰囲気下、ナトリウムＤ線を照射して、感圧性接着シートにおける感圧性接着剤組成物による層（感圧性接着剤層）の屈折率（すなわち感圧性接着剤組成物の乾燥後及び／又は硬化後の屈折率）を測定した。
【０１０７】
（光学材料としての評価方法）
実施例及び比較例により得られた粘着シートを使用して、４０ｍｍ幅で、２５ｍｍ長に加工した厚さ１．２ｍｍのポリメタクリル酸メチル製の板（ＰＭＭＡ板）に、あらかじめ、フィルム面に対し４３°の斜面を持ち、ピッチ０．２５ｍｍの均一なプリズムを有するフィルム導光板側が、低屈折率側の感圧性接着剤層となるように貼り合わせ、フィルム導光板斜面に対向したＰＭＭＡ板の端面に冷陰極管を配置し、フィルム導光板を貼り合わせた面と対向する面からその発光状態を観察した。
【０１０８】
【表１】
2011042785.tif 000005
【０１０９】
表１より、実施例に係る感圧性接着シートを用いると、全反射を最小限に抑えることができ、光を有効利用することができることが確認された。
【符号の説明】
【０１１０】
１、11  感圧性接着テープ又はシート（積層感圧性接着テープ）
２      感圧性接着剤層
３      感圧性接着剤層
４      感圧性接着剤層
５      剥離ライナー
６      感圧性接着剤層を有する光学フィルム
７      フィルム導光板等の光学フィルム
８ａ    低屈折率感圧性接着剤層
８ｂ    高屈折率感圧性接着剤層
【図１】
2011042785.tif 000006
【図２】
2011042785.tif 000007
【図３】
2011042785.tif 000008